【事件の表示】
　特願２００１−２００６０３「粘着剤、粘着部材及び表示装置」拒絶査定不服審判事件〔平成１５年　１月１５日出願公開、特開２００３−　１３０２９〕について、次のとおり審決する。
【結　論】
　本件審判の請求は、成り立たない。
【理　由】
第１　手続の経緯  
　本願は、平成１３年７月２日の出願であって、平成２３年７月１４日付けで手続補正がされた後、平成２３年９月２８日付けで拒絶査定がなされたものである。
　そして、本件審判は、同年１２月２７日にこの拒絶査定を不服として請求されたものであり、同日付けで手続補正がなされたものである。  
　
第２　本願発明  
　本願発明は、平成２３年１２月２７日付けの手続補正により補正された特許請求の範囲の請求項１〜４に記載された事項により特定されるものと認められるところ、その請求項１に係る発明は、次のとおりのものである。  
　
「支持基材としての液晶表示装置用光学部品の両面に、芳香族環を含有しないアクリル酸系アルキルエステルと芳香族環含有モノマーを少なくとも共重合成分とし、その芳香族環含有モノマー成分の共重合割合が全モノマー成分の４０〜９０重量％であるアクリル系共重合体を少なくとも成分とする粘着剤からなり、屈折率が１．５０〜１．５５である粘着層を設けてなることを特徴とする液晶表示装置用粘着部材。」（以下、「本願発明１」という。）
　
第３　原査定の理由の概要  
　原審における拒絶の理由の一つは、本願発明１は、その出願前日本国内または外国において頒布された次の刊行物１に記載された発明に基いて、その出願前にその発明の属する技術の分野における通常の知識を有する者（以下、「当業者」という。）が容易に発明をすることができたものであるから、特許法第２９条第２項の規定により特許を受けることができない、というものである。　 
　
　刊行物１：国際公開第０１／３０９３３号
　
第４　刊行物の主な記載事項  
　原査定の理由に引用された前記刊行物１には、次の事項が記載されている。（なお、引用例に係る国際特許出願についての国内公表公報である特表２００３−５３５９２１号公報の該当部分の記載を訳文として併記する。）
　
（１ａ）「
Field of Invention 
　This invention relates to pressure-sensitive adhesives. More 
particularly, this invention relates to pressure-sensitive 
adhesives having a high refractive index. 
　
Background of the Invention
　Pressure-sensitive adhesives (PSAs) are defined herein as 
adhesives which exhibit permanent tack at room temperature. 
This property allows pressure-sensitive adhesives to adhere 
tenaciously upon application with only light finger pressure.
・・・（審決注；「・・・」は記載の省略を示す。以下、同様。）.
　Pressure-sensitive adhesives have many diverse applications 
including applications in optical products. For certain optical 
applications, it is useful to match the refractive index (RI) 
of the adhesive to that of the substrate to which it is applied. 
This matching of refractive index enhances the optical properties 
of the construction by reducing glare and reflectance. 
・・・.
　Often, the substrate is a polymeric material having refractive 
indexes in the range of 1.48 to 1.65, for example, 
polymethyl(meth)acrylate (PMMA) has a RI of 1.489; 
polycarbonate has a RI of 1.585; and polyethylene terephthalate 
(PET) has a RI of 1.64. 
　Known PSAs have RIs of about 1.47 or less. If these PSAs 
are used in optical applications, glare and reflectance may occur. 
　Therefore, the need exists for pressure-sensitive adhesives 
which have high refractive indexes. 
　
Summary of the Invention
　The present invention provides pressure-sensitive adhesives 
which have a refractive index of at least 1.48. 
These pressure-sensitive adhesives are particularly suitable for 
optical applications where the substrate similarly has a high 
refractive index. The pressure-sensitive adhesives of the present 
invention advantageously allow for the matching of refractive 
index which reduces glare and reflectance.
　The pressure-sensitive adhesives of the present invention 
comprise at least one monomer containing a substituted or 
an unsubstituted aromatic moiety. 
　One aspect of the present invention is a pressure-sensitive 
adhesive comprising the reaction product of: (a) at least one 
monomer selected from the group consisting of a monomeric 
acrylic or methacrylic acid ester of a non-tertiary alcohol, 
the alkyl group of which comprises from about 1 to about 12 
carbon atoms, preferably from about 4 to about 8 carbons; 
and (b) at least one monomer containing a substituted 
or an unsubstituted aromatic moiety. 
・・・.
　Another embodiment of the present invention is a substrate coated 
with the pressure-sensitive adhesives of the present invention. 」
（明細書１頁６行〜３頁２行） 
（訳文）「【０００１】
発明の分野
　本発明は感圧接着剤に関する。より詳しくは、本発明は屈折率が高い感圧接着剤に関する。
【０００２】
発明の背景
  感圧接着剤（「ＰＳＡ」）は、室温で永続的粘着性を示す接着剤として本明細書において定義する。この特性によって、感圧接着剤は、軽い指圧のみを加えると強く接着することが可能となる。・・・。
【０００３】
　感圧接着剤は、光学製品における用途を含む多くの多様な用途を有する。特定の光学用途の場合、接着剤の屈折率（ＲＩ）と接着剤を被着させる基材の屈折率とを一致させることが有用である。この屈折率一致は、グレアおよび反射率を低下させることにより構造物の光学的特性を強化する。・・・。多くの場合、基材は１．４８〜１．６５の範囲内の屈折率を有するポリマー材料である。例えば、ポリメチル（メタ）アクリレート（ＰＭＭＡ）は１．４８９のＲＩを有し、ポリカーボネートは１．５８５のＲＩを有し、ポリエチレンテレフタレート（ＰＥＴ）は１．６４のＲＩを有する。
【０００４】
　既知のＰＳＡは約１．４７以下のＲＩを有する。これらのＰＳＡを光学用途において用いる場合、グレアおよび反射率が発生しうる。
【０００５】
　従って、屈折率が高い感圧接着剤が必要とされている。
【０００６】
発明の概要
　本発明は、少なくとも１．４８の屈折率を有する感圧接着剤を提供する。これらの感圧接着剤は、基材が同様に高屈折率を有する光学用途のために特に適する。本発明の感圧接着剤は、有利には、グレアと反射率を減少させる屈折率一致を見込んでいる。
【０００７】
　本発明の感圧接着剤は、置換または非置換芳香族部分を含む少なくとも一種のモノマーを含む。
【０００８】
　本発明の一つの態様は、（ａ）アルキル基が約１〜約１２個の炭素原子、好ましくは約４〜約８個の炭素原子を含む非第三アルコールのモノマーアクリル酸エステルまたはモノマーメタクリル酸エステルからなる群から選択された少なくとも一種のモノマーと、（ｂ）置換または非置換芳香族部分を含む少なくとも一種のモノマーとの反応生成物を含む感圧接着剤である。
・・・。
【００１２】
　本発明のもう一つの実施形態は、本発明の感圧接着剤が被覆された基材である。」（国内公表公報の６頁２行〜８頁９行）
　
（１ｂ）「
Detailed Description of Illustrative Embodiments
　The present invention relates to pressure-sensitive adhesives 
having a refractive index of at least 1.48. Preferably, the pressure
-sensitive adhesives have a refractive index of at least 1.50. 
・・・.
　The pressure-sensitive adhesives of the present invention are 
acrylate adhesives comprising at least one aromatic monomer 
which is either substituted or unsubstituted. The pressure-sensitive
adhesives may further comprise at least one acrylic monomer 
selected from the group consisting of a monomeric acrylic or 
methacrylic acid ester of a non-tertiary alcohol and/or at least 
one polar monomer.
・・・.
Acrylic Monomers
　The acrylic monomers useful in the pressure-sensitive 
adhesive of the present invention are typically present at ranges 
from about 0 to about 93 parts by weight. Useful acrylic 
monomers include at least one monomer selected from the group 
consisting of a monomeric acrylic or methacrylic acid ester of 
a non-tertiary alkyl alcohol, the alkyl group of which comprises 
from about 1 to about 12 carbon atoms, preferably from about 4 
to about 8 carbon atoms, and mixtures thereof. 
　Suitable acrylic monomers include, but are not limited to, 
those selected from the group consisting of the esters of acrylic 
acid or methacrylic acid with non-tertiary alkyl alcohols such as 
1-butanol, ・・・2-ethyl-1-hexanol ・・・.
　
Aromatic Monomers
　The following aromatic monomers are high refractive index 
acrylic monomers, preferably all of which have homopolymer 
glass transition temperatures at or below 50℃. These aromatic 
monomers, when polymerized alone or in the presence of other 
acrylic monomers, result in PSAs having RIs higher than are 
otherwise available. 
・・・.
　Specific examples of aromatic monomers suitable in the 
present invention include, but are not limited to, 
6-(4,6-dibromo-2-isopropyl phenoxy)-1-hexyl acrylate, 
6-(4,6-dibromo-2-sec-butyl phenoxy)-1-hexyl acrylate, 
2,6-dibromo-4-nonylphenyl acrylate, ・・・, 
2-(1-naphthyloxy)-1-ethyl acrylate, ・・・, 
6-(1-naphthyloxy)-1-hexyl acrylate, ・・・, 
2-phenylthio-1-ethyl acrylate, and phenoxy ethyl acrylate. 
・・・。　
Polymerization Methods
　Adhesives useful in this invention can be polymerized 
by conventional free-radical polymerization methods. 
Suitable methods of polymerization include solution 
polymerization, suspension polymerization, emulsion 
polymerization, and bulk polymerization.」
（明細書３頁４行〜１０頁５行）
（訳文）「【００１３】
例証的実施形態の詳しい説明
　本発明は、少なくとも１．４８の屈折率を有する感圧接着剤に関する。本感圧接着剤は、好ましくは少なくとも１．５０の屈折率を有する。
・・・。
【００１６】
　本発明の感圧接着剤は、置換されているか、あるいは置換されていない少なくとも一種の芳香族モノマーを含むアクリレート接着剤である。感圧接着剤は、非第三アルコールのモノマーアクリル酸エステルまたはモノマーメタクリル酸エステルからなる群から選択された少なくとも一種のアクリルモノマーおよび／または少なくとも一種の極性モノマーをさらに含んでもよい。
・・・。
【００１７】
アクリルモノマー
　本発明の感圧接着剤中で有用なアクリルモノマーは、一般に約０〜約９３重量部の範囲で存在する。有用なアクリルモノマーは、アルキル基が約１〜約１２個の炭素原子、好ましくは約４〜約８個の炭素原子を含む非第三アルキルアルコールのモノマーアクリル酸エステルまたはモノマーメタクリル酸エステルおよびそれらの混合物からなる群から選択された少なくとも一種のモノマーを含む。
【００１８】
　適するアクリルモノマーには、アクリル酸またはメタクリル酸と１−ブタノール、・・・２−エチル−１−ヘキサノール・・・とのエステルからなる・・・モノマーが挙げられるが、それらに限定されない。
・・・。
【００１９】
芳香族モノマー
　以下の芳香族モノマーは、好ましくはすべてが５０℃以下のホモポリマーガラス転移温度を有する高屈折率アクリルモノマーである。これらの芳香族モノマーは、単独で、あるいは他のアクリルモノマーの存在下で重合させた時に、芳香族モノマーを用いずに入手できるよりも高いＲＩをもつＰＳＡを生じさせる。
・・・。
【００２５】
　本発明において適する芳香族モノマーの特定の例には、６−（４，６−ジブロモ−２−イソプロピルフェノキシ）−１−ヘキシルアクリレート、６−（４，６−ジブロモ−２−ｓ−ブチルフェノキシ）−１−ヘキシルアクリレート、２，６−ジブロモ−４−ノニルフェニルアクリレート、・・・、２−（１−ナフチルオキシ）−１−エチルアクリレート、・・・、６−（１−ナフチルオキシ）−１−ヘキシルアクリレート、・・・、２−フェニルチオ−１−エチルアクリレートおよびフェノキシエチルアクリレートが挙げられるが、それらに限定されない。
・・・。
【００４０】
重合方法
  本発明において有用な接着剤は、従来のラジカル重合法によって重合することが可能である。適する重合法には、溶液重合、懸濁重合、乳化重合および塊状重合が挙げられる。」
（国内公表公報の８頁１０行〜１６頁２３行）
　
（１ｃ）「
Examples
　The present invention will be further described with reference 
to the following non-limiting examples and test methods. All parts, 
percentages, and ratios are by weight unless otherwise specified. 
　
TABLE OF COMPONENTS 
　Abbreviation　　　Name  
　　BA 　　　　n-butyl acrylate 
　　AA 　　　　acrylic acid 
　　PEA　　　　phenoxy ethyl acrylate 
　　IOA 　　　　iso-octyl acrylate 
・・・.
MONOMER PREPARATION
1. Synthesis of 6-(4,6-dibromo-2-isopropyl phenoxy)-1-hexyl acrylate (DBiPPHA):
・・・.
2. Synthesis of 6-(4,6-dibromo-2-sec-butyl phenoxy)-1-hexyl acrylate (DBsBPHA): 
・・・.
3. Synthesis of 2,6-dibromo-4-nonylphenyl acrylate (DBpNPA):
・・・.
5. Synthesis of 2-(1-naphthyloxy)-1-ethyl acrylate (1-NOEA): 
・・・.
6. Synthesis of 6-(1-naphthyloxy)-1-hexyl acrylate (1-NOHA):
・・・.
7. Synthesis of 2-phenylthio ethyl acrylate (PTEA): 
・・・.
Preparation of PSAs
　The PSAs of the present invention can be made by solution, 
emulsion or bulk polymerization methods. The procedures for these 
polymerization methods are described below as Method A, Method B, 
and Method C, respectively. 
・・・.
・・・.
Examples 17-29 and Comparative Example C-2
　Comparative Example C-2 and Examples 17-29 were prepared 
according to Method C using the monomer components noted in 
Table I below. A premix syrup of 90 parts IOA and 10 parts AA 
was prepared for these examples. All values in Table I are parts 
by weight based on a total of 100 parts monomer. Refractive index, 
shear, and adhesion results are given in Table II. 
　
Table I
Example  IOA/AA Syrup　・・・　　PEA 
　　　　(90/10)
・・・  ・・・　　　・・・　　・・・
　29　　　40　　　　　　　　　　60 
・・・.
　
Table II
Example　　　　PSA　　　Refractive 
　Formula　　　Type　　　Index 
・・・　　　　・・・　　・・・
Example2          　
BA/AA/1-NOHA　Solution　　1.5141
(52.5/7.5/40)
・・・　　　　・・・　　・・・
Example4          　
BA/AA/1-NOEA　Solution　　1.5236
(52.5/7.5/40)
・・・　　　　・・・　　・・・
Example9          　
BA/AA/DBpNPA　Solution　　1.5137
(52.5/7.5/40)
・・・　　　　・・・　　・・・
Example11          　
BA/AA/DBiPPHA　Solution　　1.5148
(38/2/60)
・・・　　　　・・・　　・・・
Example13          　
IOA/AA/PTEA　　Solution　　1.5112
(58/2/40)
Example14          　
IOA/AA/PTEA　　Solution　　1.5256
(48/2/50)
・・・　　　　・・・　　・・・
Example19          　
IOA/AA/DBiPPHA　Bulk　　　1.5134
(36/4/60)
Example20          　
IOA/AA/DBiPPHA　Bulk　　　1.5309
(18/2/80)
・・・　　　　・・・　　・・・
Example24          　
IOA/AA/DBsBPHA　Bulk　　　1.5132
(36/4/60)
Example25          　
IOA/AA/DBsBPHA　Bulk　　　1.5283
(18/2/80)
・・・　　　　・・・　　・・・
Example29 
IOA/AA/PEA　　　Bulk　　　1.5154
(36/4/60)
・・・　　　　・・・　　・・・」
（明細書１１頁１行〜２９頁下から７行）
（訳文）「【００４３】
実施例
　以下の非限定的な実施例および試験方法を用いて本発明をさらに説明する。すべての部、百分率および比は、特に明記しないかぎり重量による。
【００４４】
【表１】
成分表
　略号　　　名称
　ＢＡ　　　ｎ−ブチルアクリレート
　ＡＡ　　　アクリル酸
　ＰＥＡ　　フェノキシエチルアクリレート
　ＩＯＡ　　イソオクチルアクリレート
　・・・　　・・・
 【００５１】
モノマーの調製
１．６−（４，６−ジブロモ−２−イソプロピルフェノキシ）−１−ヘキシルアクリレート（ＤＢｉＰＰＨＡ）の合成
・・・
【００５７】
２．６−（４，６−ジブロモ−２−ｓ−ブチルフェノキシ）−１−ヘキシルアクリレート（ＤＢｓＢＰＨＡ）の合成
・・・
【００５８】
３．２，６−ジブロモ−４−ノニルフェニルアクリレート（ＤＢｐＮＰＡ）の合成
・・・
【００６４】
５．２−（１−ナフチルオキシ）−１−エチルアクリレート（１−ＮＯＥＡ）の合成
・・・
【００６８】
６．６−（１−ナフチルオキシ）−１−ヘキシルアクリレート（１−ＮＯＨＡ）の合成
・・・
【００７３】
７．２−フェニルチオエチルアクリレート（ＰＴＥＡ）の合成
・・・
【００７５】
ＰＳＡの調製
  本発明のＰＳＡを溶液重合法、乳化重合法または塊状重合法によって製造することが可能である。これらの重合法に関する手順をそれぞれ方法Ａ、方法Ｂおよび方法Ｃとして以下に記載する。
・・・　
【００９６】
実施例１７〜２９および比較例Ｃ−２
　以下の表Ｉに記載されたモノマー成分を用いて比較例Ｃ−２および実施例１７〜２９を方法Ｃに従って調製した。ＩＯＡ９０部とＡＡ１０部のプレミックスシロップをこれらの実施例のために調製した。表Ｉのすべての値は、合計で１００部のモノマーに対する重量部である。屈折率、剪断および接着力の結果を表ＩＩに示している。
【００９７】
【表３】
表Ｉ
実施例  IOA/AAシロップ  　・・・　　PEA
　　　　　(90/10)
・・・　　・・・　　　　　・・・  ・・・
29　　　　　40　　　　　　　　　　　60
・・・　
【０１００】
【表４】
表ＩＩ
実施例　　　　　　　ＰＳＡの　　　　屈折率
　　　化学式　　　　タイプ
・・・　　　　　　　　・・・　　　　・・・
実施例2          　
BA/AA/1-NOHA　　　　　溶液　　　　　1.5141
(52.5/7.5/40)
・・・　　　　　　　　・・・　　　　・・・
実施例4          　
BA/AA/1-NOEA　　　　　溶液　　　　　1.5236
(52.5/7.5/40)
・・・　　　　　　　　・・・　　　　・・・
実施例9          　
BA/AA/DBpNPA　　　　　溶液　　　　　1.5137
(52.5/7.5/40)
・・・　　　　　　　　・・・　　　　・・・
実施例11          　
BA/AA/DBiPPHA　　　　　溶液　　　　　1.5148
(38/2/60)
・・・　　　　　　　　・・・　　　　・・・
実施例13          　
IOA/AA/PTEA　　　　　　溶液　　　　　1.5112
(58/2/40)
実施例14          　
IOA/AA/PTEA　　　　　　溶液　　　　　1.5256
(48/2/50)
・・・　　　　　　　　・・・　　　　・・・
【０１０１】
【表５】
表ＩＩの続き
実施例　　　　　　　　ＰＳＡの　　　屈折率
　　　化学式　　　　　タイプ
・・・　　　　　　　　・・・　　　　・・・
実施例19          　
IOA/AA/DBiPPHA　　　　塊状　　　　　1.5134
(36/4/60)
実施例20          　
IOA/AA/DBiPPHA　　　　塊状　　　　　1.5309
(18/2/80)
・・・　　　　　　　　・・・　　　　・・・
実施例24          　
IOA/AA/DBsBPHA　　　　塊状　　　　　1.5132
(36/4/60)
実施例25          　
IOA/AA/DBsBPHA　　　　塊状　　　　　1.5283
(18/2/80)
・・・　　　　　　　　・・・　　　　・・・
実施例29 
IOA/AA/PEA　　　　　　塊状　　　　　1.5154
(36/4/60)
・・・　　　　　　　　・・・　　　　・・・」
（国内公表公報の１７頁２４行〜３７頁下から８行）
　
第５　当審の判断 
　
１．刊行物１に記載された発明 
　刊行物１の（１ａ）、（１ｂ）には、アルキル基が１〜１２炭素原子を含む第三アルコールのモノマーアクリル酸エステルと、芳香族アクリルモノマーとの反応生成物を含み、少なくとも１．５０の屈折率を有する感圧接着剤を光学用途の支持基材に被覆して用いることが記載されているから、刊行物１には、「支持基材としての光学部材に、アルキル基が１〜１２炭素原子を含む第三アルコールのモノマーアクリル酸エステルと、芳香族アクリルモノマーとの反応生成物を含む感圧接着剤からなり、屈折率の高い感圧接着剤層を設けてなる、光学用部材。」が記載されているといえる。
　そして、刊行物１の（１ｃ）の実施例の記載によれば、アルキル基が１〜１２炭素原子を含む第三アルコールのモノマーアクリル酸エステルとして、ｎ−ブチルアクリレート（ＢＡ）、或いは、イソオクチルアクリレート（ＩＯＡ）を用い、芳香族モノマーとして、６−（１−ナフチルオキシ）−１−ヘキシルアクリレート（１−ＮＯＨＡ）、２−（１−ナフチルオキシ）−１−エチルアクリレート（１−ＮＯＥＡ）、２，６−ジブロモ−４−ノニルフェニルアクリレート（ＤＢｐＮＰＡ）、６−（４，６−ジブロモ−２−イソプロピルフェノキシ）−１−ヘキシルアクリレート（ＤＢｉＰＰＨＡ）、２−フェニルチオエチルアクリレート（ＰＴＥＡ）、６−（４，６−ジブロモ−２−ｓ−ブチルフェノキシ）−１−ヘキシルアクリレート（ＤＢｓＢＰＨＡ）、フェノキシエチルアクリレート（ＰＥＡ）を用い、特に前記芳香族アクリルモノマーを全モノマー成分の４０〜８０重量％として重合させた場合には、屈折率が１．５０以上の感圧接着剤層を得ることができるものといえる。
　
　以上の記載事項及び認定事項を本願発明１の記載ぶりに則り整理すると、刊行物１には、次の発明が記載されているといえる。
　
「支持基材としての光学部材に、アルキル基が１〜１２炭素原子を含む第三アルコールのモノマーアクリル酸エステルと、芳香族アクリルモノマーとを共重合成分とし、前記芳香族アクリルモノマーの共重合割合が全モノマー成分の４０〜８０重量％である重合体を成分とする感圧接着剤からなり、屈折率が１．５０以上である感圧接着剤層を設けてなる、光学用部材。」（以下、「刊行物１発明」という。）
　
２．本願発明１と刊行物１発明との対比
　
　刊行物１発明の「アルキル基が１〜１２炭素原子を含む第三アルコールのモノマーアクリル酸エステル」及び「芳香族アクリルモノマー」は、それぞれ、本願発明１の「芳香族環を含有しないアクリル酸系アルキルエステル」及び「芳香族環含有モノマー」に相当する。
　そして、刊行物１発明の「芳香族アクリルモノマー」と本願発明１の「芳香族環含有モノマー」とは、それぞれ、全モノマーに対する共重合割合において一致し、また、刊行物１発明の「アルキル基が１〜１２炭素原子を含む第三アルコールのモノマーアクリル酸エステル」及び「芳香族アクリルモノマー」は、いずれもアクリル基を有するものであるから、これらを共重合して得られる共重合体は、アクリル系共重合体ということができ、本願発明１の「アクリル系共重合体」に一致する。
　また、刊行物１発明の「感圧接着剤」は、刊行物１の（１ａ）において、「感圧接着剤は、室温で永続的に粘着性を示す接着剤として定義する。」とあるから、本願発明１の「粘着剤」に相当し、それぞれ得られる感圧接着剤層及び粘着剤層は、その屈折率において一致する。
　
　そうすると、本願発明１と刊行物１発明とは、「支持基材としての光学部材に、芳香族環を含有しないアクリル酸系アルキルエステルと芳香族環含有モノマーを少なくとも共重合成分とし、その芳香族環含有モノマー成分の共重合割合が全モノマー成分の４０〜９０重量％であるアクリル系共重合体を少なくとも成分とする粘着剤からなり、屈折率が１．５０〜１．５５である粘着層を設けてなる、光学部材用粘着部材。」である点において一致し、以下の点において相違する。
　
相違点；本願発明１は、粘着剤層を液晶表示装置用光学部材の両面に設けるのに対し、刊行物１発明は、感圧接着剤層を光学部材に設けるものであって、その両面に設けるか不明である点。
　
３．相違点についての判断
　以下、前記「２．」の相違点について検討する。
　
　本願発明１において、「液晶表示装置用光学部材」とは、発明の詳細な説明の【０００２】や【００２６】等の記載によれば、液晶表示装置の偏光板や位相差板などを意味するものと認められるが、光学部材に包含される液晶表示装置用光学部材である偏光板や位相差板等において、その両面に粘着層を設けることは当業者間にて広く知られた事項であるから、刊行物１発明において、光学部材の用途を液晶表示装置用と規定し、その両面に感圧接着剤層を設けることは当業者が容易になし得ることである。（要すれば、例えば、特開２０００−２２７５０３号公報の「液晶表示装置（ＬＣＤ）に用いる光学部材、例えば偏光板や位相差板やそれらを積層した楕円偏光板等は、ＬＣＤのキーデバイスであ（る））」（【０００２】）及び「【発明の技術的課題】本発明は、輝度ムラ等の光学異常を生じない粘着型光学部材の開発を課題とする。【課題の解決手段】本発明は、光学部材の片面又は両面の最表面に設けた粘着層をセパレータに仮着カバーしてなり、そのセパレータがポリエステルフィルムに移行防止層を介して剥離コートを設けたものからなることを特徴とする。」（【０００４】〜【０００５】）との記載；特開２０００−１９１９９４号公報の「直線偏光フィルム、位相差フィルムなどや、直線偏光フィルムと位相差フィルムとが積層された楕円偏光フィルム、円偏光フィルムなどを始めとする光学フィルム（１）は、液晶表示装置を構成する光学部品の一つとして有用であり、・・・矩形の光学フィルムとして使用されている。」（【０００２】）及び「従来から、かかる光学フィルム（１）は、通常、液晶表示装置への取付け工程を簡便にするために、その一方の面または両面に粘着剤層（２）が設けられて出荷される場合が多い。」（【０００３】）との記載を参照。）
　
　したがって、本願発明１は、刊行物１に記載された発明及び周知技術に基いて、当業者が容易に発明をすることができたものである。
　
第６　むすび  
　以上のとおり、本願発明１は、刊行物１に記載された発明に基いて、当業者が容易に発明をすることができたものであるから、特許法第２９条第２項の規定により特許を受けることができないものであり、その余の発明について検討するまでもなく、本願は原査定の理由により拒絶すべきものである。　
　よって、結論のとおり審決する。